【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】
1）
（a）（i）単分散の膨潤可能な種子ポリマー（またはオリゴマー）粒子、（ii）5000ドルトン未満の分子量および25℃で10-2g/L未満の水溶解度を有する有機化合物（例えば重合開始剤）を含む液滴、（iii）アニオン界面活性剤、および任意で（iv）前記有機化合物が可溶な有機溶媒、を含む水性分散液を形成する工程；および（b）前記有機化合物を前記種子粒子中に拡散させる工程、
または、
（a）単分散の膨潤可能な種子オリゴマー粒子およびアニオン界面活性剤を含む水性分散液を形成する工程、
のいずれか一方、
2）種子粒子の水性分散液を、モノマー（これは、前記有機化合物が存在する場合、前記有機化合物よりも少なくとも10倍水溶性である）、ならびに必要に応じて水溶性の立体安定剤、必要に応じて多孔化剤、および必要に応じて重合開始剤と接触させ、かつ前記モノマーを前記種子粒子中に拡散させて、膨潤した種子粒子の水性分散液を形成する工程、および
3）膨潤した種子粒子の水性分散液中で前記モノマーの重合を開始する工程、
を含む、単分散ポリマー粒子の製造法であって、
前記膨潤した種子粒子のモード径が1〜25μmの範囲である場合、膨潤した種子粒子の前記水性分散液の水相が、重合の際にさらに立体安定剤としてポリビニルピロリドンを含むことを特徴とする、方法。
【請求項２】
1）
（a）（i）単分散の膨潤可能な種子ポリマー（またはオリゴマー）粒子、（ii）5000ドルトン未満の分子量および25℃で10-2g/L未満の水溶解度を有する有機化合物（例えば重合開始剤）を含む液滴、（iii）アニオン界面活性剤、および任意で（iv）前記有機化合物が可溶な有機溶媒、を含む水性分散液を形成する工程；および（b）前記有機化合物を前記種子粒子中に拡散させる工程、
または、
（a）単分散の膨潤可能な種子オリゴマー粒子およびアニオン界面活性剤を含む水性分散液を形成する工程、
のいずれか一方、
2）種子粒子の水性分散液を、モノマー（これは、前記有機化合物が存在する場合、前記有機化合物よりも少なくとも10倍水溶性である）、ならびに必要に応じて水溶性の立体安定剤、必要に応じて多孔化剤、および必要に応じて重合開始剤
と接触させ、かつ前記モノマーを前記種子粒子中に拡散させて、膨潤した種子粒子の水性分散液を形成する工程、および
3）膨潤した種子粒子の水性分散液中で前記モノマーの重合を開始する工程、
を含む、単分散ポリマー粒子の製造法であって、
直径のサイズ増加、すなわち、膨潤した粒子の直径と種子粒子の直径の比、が3.5以上であることを特徴とし、
前記膨潤した種子粒子のモード径が5μmより大きい場合、膨潤した種子粒子の前記水性分散液の水相が、重合の際にさらに立体安定剤として水溶性のセルロースエーテルを含み、かつ、膨潤した粒子のモード径が200μm未満であり、または、
前記膨潤した種子粒子のモード径が1〜25μmの範囲である場合、膨潤した種子粒子の前記水性分散液の水相が、重合の際にさらに立体安定剤としてポリビニルピロリドンを含む、
方法。
【請求項３】
重量平均分子量10〜2000kDのポリビニルピロリジンを前記立体安定剤として使用する、請求項1または請求項2に記載の方法。
【請求項４】
ポリビニルピロリジンを立体安定剤として使用し、かつ前記膨潤した種子粒子のモード径が16μmまでである、請求項1〜3いずれか一項に記載の方法。
【請求項５】
重合の際に、膨潤した種子粒子の前記水性分散液の水相がさらに立体安定剤として水溶性のセルロースエーテルを含み、前記膨潤した種子粒子のモード径が15μmより大きい、請求項2に記載の方法。
【請求項６】
ヒドロキシプロピルメチルセルロースを前記立体安定剤として使用する、請求項2または請求項5に記載の方法。
【請求項７】
前記ヒドロキシプロピルメチルセルロースがMethocel K-100である、請求項6に記載の方法。
【請求項８】
分子量10〜100kDのセルロースエーテルを前記立体安定剤として使用する、請求項2、5、6または7のいずれか一項に記載の方法。
【請求項９】
1）
（a）（i）単分散の膨潤可能な種子ポリマー（またはオリゴマー）粒子、（ii）5000ドルトン未満の分子量および25℃で10-2g/L未満の水溶解度を有する有機化合物（例えば重合開始剤）を含む液滴、（iii）アニオン界面活性剤、および任意で（iv）前記有機化合物が可溶な有機溶媒、を含む水性分散液を形成する工程；および（b）前記有機化合物を前記種子粒子中に拡散させる工程、
または、
（a）単分散の膨潤可能な種子オリゴマー粒子および好ましくはアニオン界面活性剤を含む水性分散液を形成する工程、
のいずれか一方、
2）種子粒子の水性分散液を、モノマー（これは、前記有機化合物が存在する場合、前記有機化合物よりも少なくとも10倍水溶性である）と接触させ、かつ前記モノマーを前記種子粒子中に拡散させて、膨潤した種子粒子の水性分散液を形成し、かつ必要に応じて水溶性の立体安定剤を加え、必要に応じて多孔化剤を加え、かつ必要に応じて重合開始剤を加える工程、および
3）膨潤した種子粒子の水性分散液中で前記モノマーの重合を開始する工程、
を含む、多孔性の単分散ポリマー粒子の製造法であって、
前記膨潤した種子粒子が少なくとも2つの多孔化剤を含み、その少なくとも一つが工程（3）で製造されるポリマーのための溶媒であり、かつその少なくとも一つが工程（3）で製造されるポリマーのための溶媒ではないことを特徴とする、方法。
【請求項１０】
前記多孔化剤が、トルエンおよびn-ヘプタンを含む、請求項9に記載の方法。
【請求項１１】
1）乳化重合によって単分散の膨潤可能な種子粒子を調製する工程であって、アニオン界面活性剤を実質的に酸素を含まない条件下で乳化剤として使用し、前記膨潤可能な種子粒子が0.2〜1μmの範囲のモード粒子径を有する、工程、
2）前記種子粒子が非オリゴマー性である場合（および任意で、前記種子粒子がオリゴマー性である場合）、（a）前記種子粒子を、5000ドルトン未満の分子量および25℃で10-2g/L未満の水溶解度を有する有機化合物（例えば重合開始剤）、アニオン界面活性剤、ならびに任意で、その中に前記有機化合物が可溶である有機溶媒、を含む水性分散液と接触させ、かつ（b）前記有機化合物を前記種子粒子中に拡散させる工程、
3）種子粒子の水性分散液を、モノマー（これは、前記有機化合物を使用する場合、前記有機化合物よりも少なくとも10倍水溶性である）と接触させ、かつ前記モノマーを前記種子粒子中に拡散させて、膨潤した種子粒子の水性分散液を形成し、かつ必要に応じて水溶性の立体安定剤を加え、必要に応じて多孔化剤を加え、かつ必要に応じて重合開始剤を加える工程、および
4）連続相にて立体安定剤を含む水性分散液中で前記モノマーの重合を開始する工程、
を含む、単分散ポリマー粒子の製造法。
【請求項１２】
工程（1）において水相の酸素含量が、0〜1ppmの間である、請求項11に記載の方法。
【請求項１３】
前記モノマーが少なくとも30重量%のジビニルベンゼンを含む、請求項1〜12のいずれか一項に記載の方法。
【請求項１４】
前記有機化合物が、ジオクタノイルパーオキサイドである、請求項1〜13のいずれか一項に記載の方法。
【請求項１５】
1）
（a）（i）単分散の膨潤可能な種子ポリマー（またはオリゴマー）粒子、（ii）5000ドルトン未満の分子量および25℃で10-2g/L未満の水溶解度を有する有機化合物（例えば重合開始剤）を含む液滴、（iii）アニオン界面活性剤、および任意で、（iv）前記有機化合物が可溶な有機溶媒、を含む水性分散液を形成する工程；および（b）前記有機化合物を前記種子粒子中に拡散させる工程、
または、
（a）単分散の膨潤可能な種子オリゴマー粒子および好ましくはアニオン界面活性剤を含む水性分散液を形成する工程、
のいずれか一方、
2）種子粒子の水性分散液を、モノマー（これは、前記有機化合物が存在する場合、前記有機化合物よりも少なくとも10倍水溶性である）と接触させ、かつ前記モノマーを前記種子粒子中に拡散させて、膨潤した種子粒子の水性分散液を形成し、かつ必要に応じて水溶性の立体安定剤を加え、必要に応じて多孔化剤を加え、かつ必要に応じて重合開始剤を加える工程、および
3）膨潤した種子粒子の水性分散液中で前記モノマーの重合を開始する工程、
を含む、単分散ポリマー粒子の製造法であって、
直径のサイズ増加、すなわち、膨潤した粒子の直径と種子粒子の直径の比、が3.5以上であり、かつ、前記モノマーが、少なくとも2つのアクリル酸もしくはメタクリル酸モノマーまたはそれらのエステルモノマーを含むことを特徴とする、方法。
【請求項１６】
前記モノマーとしてメタクリル酸グリシジルを使用する、請求項15に記載の方法。
【請求項１７】
モノマーがアミノ官能化されたモノマーである場合（または、2つ以上のモノマーを使用し、かつ一つのコモノマーがアミノ官能化されたモノマーである場合）、前記有機化合物が、存在する場合には、非開始剤であり、かつ、前記種子粒子が膨潤した後に重合開始剤を添加する、請求項1〜16のいずれか一項に記載の方法。
【請求項１８】
前記非開始剤がジオクチルアジペートである、請求項17に記載の方法。
【請求項１９】
前記重合開始剤が、2,2'-アゾビス-(2-メチルブチロニトリル)である、請求項17または請求項18に記載の方法。
【請求項２０】
前記アニオン界面活性剤が、ドデシル硫酸ナトリウムである、請求項1〜19のいずれか一項に記載の方法。
【請求項２１】
前記単分散ポリマー粒子を、続いてコーティングし、含浸し、または誘導体化する、請求項1〜20のいずれか一項に記載の方法。
【請求項２２】
単分散ポリマー粒子、特に水性分散液中の種子ポリマー（またはオリゴマー）粒子を膨潤させて、膨潤した種子粒子内でモノマーを重合させることによって製造される粒子の洗浄法であって、前記単分散ポリマー粒子を酢酸ブチルと接触させる工程を含む、方法。